(57)【特許請求の範囲】
【請求項１】
少なくとも芯金と弾性層と中間層と表層から成り、前記中間層及び前記表層が、各々フッ素樹脂を含む塗料の塗工膜であり、且つ、前記中間層に無機フィラーが分散されているローラであって、
前記無機フィラーが、扁平状であり、且つ前記無機フィラーの長径が前記中間層の厚みより大きいことを特徴とするローラ。
【請求項２】
前記ローラが、加圧ローラである請求項１記載のローラ。
【請求項３】
前記ローラが、加熱ローラである請求項１記載のローラ。
【請求項４】
前記中間層が少なくともフッ素樹脂を含有させたゴム（ラテックス）を含む請求項１記載のローラ。
【請求項５】
前記中間層が変成フッ素樹脂を含む請求項１記載のローラ。
【請求項６】
少なくとも芯金と弾性層と中間層と表層から成り、前記中間層及び前記表層が、各々フッ素樹脂粒子を含む塗料の塗工膜であり、且つ、前記中間層に無機フィラーが分散されているローラであって、
前記中間層の形成用の塗料中のフッ素樹脂粒子の粒径が前記無機フィラーの長径より小さいことを特徴とするローラ。
【請求項７】
前記中間層が、その表層側にフッ素樹脂層を有している請求項６記載のローラ。
【請求項８】
定着部にて未定着画像を担持した転写材を挟持搬送し、加熱源を内包する一対の回転体を圧接するように配設され、未定着画像を転写材に永久定着させる加熱定着装置において、
前記一対の回転体のうち少なくとも一方の回転体として請求項１〜５の何れか１つに記載のローラを具備することを特徴とする加熱定着装置。
【請求項９】
定着部にて未定着画像を担持した転写材を挟持搬送し、加熱源を内包する一対の回転体を圧接するように配設され、未定着画像を転写材に永久定着させる加熱定着装置において、
前記一対の回転体のうち少なくとも一方の回転体として請求項６または７に記載のローラを具備することを特徴とする加熱定着装置。
【請求項１０】
芯金、弾性層、中間層及び表層をこの順に有している電子写真用ローラの製造方法であって、
フッ素樹脂粒子及び該フッ素樹脂粒子の粒径よりも大きい長径を有する無機フィラーを含んでいる中間層の形成用の塗料を用いてフッ素樹脂及び無機フィラーを含んでいる中間層を形成する工程と、
フッ素樹脂を含んでいる表層の形成用の塗料を該中間層上に塗工してフッ素樹脂を含んでいる表層を形成する工程と、
を有していることを特徴とする電子写真用ローラの製造方法。
【発明の詳細な説明】
【０００１】
【発明の属する技術分野】
本発明は、複写機、プリンタ、ファクシミリ等の電子写真プロセスを用いる画像形成装置の加熱定着装置とこれに用いられるローラ及び電子写真用ローラの製造方法に関するものである。
【０００２】
【従来の技術】
従来の加熱定着方式の一例として、熱ローラ定着装置１０１を図１５に示す。定着装置１０１は、内部に加熱源としてハロゲンランプ１０３を内包し矢印Ｘ方向に不図示の駆動手段により駆動される加熱ローラ１０４に、加圧ローラ１０２が不図示のバネ等により圧接され、加圧ローラ１０２は矢印Ｙ方向に加熱ローラ１０４に従動又は駆動回転される。加熱ローラ１０４の温度制御は、加熱ローラ１０４外周面に設けられた温度検知素子（サーミスタ）１０５の情報に基づいて加熱源であるハロゲンランプ１０３を不図示の制御手段によりＯＮ／ＯＦＦして加熱ローラ１０４を所定温度に制御する。未定着現像剤（以下、 トナーとする）Ｔを担持した転写材Ｐは、定着ニップ部Ｎに挿入され、加熱・加圧されてトナーＴは転写材Ｐ上に永久定着される。
【０００３】
又、他の加熱定着方式の一例として、フィルム定着装置２０１を図１６に示す。定着装置２０１において、２０４はエンドレスの耐熱性フィルムであり、加熱源である加熱体（ヒーター）２０３を含むフィルム２０４のガイド部材である加熱体支持体２０６に外嵌させてある。このフィルム２０４は加熱体支持体２０６に対して周長が余裕を持ってルーズに外嵌している。
【０００４】
加熱体２０３は、アルミナ等のセラミック基板上に、発熱抵抗体として、電気抵抗材料をスクリーン印刷等により塗工・焼成し、その上に保護層としてガラスコートしてある。１０２は加熱体２０３との間でフィルム２０４を挟んで定着ニップ部Ｎを形成し、フィルム２０４を駆動する回転体としての加圧ローラであり、端部より不図示の駆動手段により駆動する。
【０００５】
加熱体２０３の温度制御は、記録材Ｐの通紙域に設けられた温度検知素子（サーミスタ）２０５の情報に基づいて加熱体２０３の発熱抵抗体８への通電電力を不図示の制御手段により制御することで行っている。未定着トナーＴを担持した転写材Ｐは、定着ニップ部Ｎに挿入され、加熱・加圧されてトナーＴは転写材Ｐ上に永久定着される。
【０００６】
熱ローラ定着装置は、加熱ローラの熱容量が大きいため、電源を投入してから加熱ローラが所定の温度に立ち上がるまでに可成りの待ち時間（ウェイトタイム）を要する。温度立ち上げ後も、画像形成装置からいつでもすぐに画像出力ができるように、装置待機中も加熱ローラの加熱源（ハロゲンランプ等）に通電して、加熱ローラ温度を常時高温に維持する制御が必要なため、消費エネルギーが大きい等の問題があった。それに対し、フィルム定着装置は、熱ローラ定着装置とは異なり、加熱源として昇温の速い低熱容量の加熱体や薄膜のフィルムを用いるため、短時間に加熱体の温度が上昇するため、ウェイトタイムの短縮化（クイックスタート、オンデマンド）や画像形成装置の待機中に加熱源である加熱体に通電して加熱を行う必要がないことから省電力化が可能となる等の利点を有する。
【０００７】
上述のように、画像形成装置に従来から用いられている加熱定着装置は、転写材上の未定着トナーに加圧しながら熱を付与することによって定着を行うが、この際、半溶融又は溶融トナーのオフセット現象を防止しながら、且つ、転写材を排紙部へと安定して搬送する必要があるため、加熱部材及び加圧部材は、高温・高圧という厳しい条件下での搬送性・離型性・耐摩耗性・定着性及び耐久性において高い性能が要求される。
【０００８】
一般に、トナーを加熱し、紙に定着させる加熱定着装置の加熱ローラ又は加圧ローラとして、芯金上にシリコーンゴム等の弾性層を設け、更にその表層にフッ素樹脂層を設けたものが知られている。
【０００９】
このフッ素樹脂は、トナーに対する離型性がシリコーンゴム等に比べて高く、加熱ローラ又は加圧ローラのトナー汚れに対して非常に効果的なものである。
【００１０】
しかしながら、その高い離型性故にフッ素樹脂が弾性層のゴムから剥がれ易く、如何に両者の接着強度を上げるかが悩みの種であった。
【００１１】
この問題に対し、従来、以下の方法が提案され、例えば以下の方法によって作成される。
【００１２】
１）弾性層のゴム表面を化学的又は物理的に荒らし、その上にフッ素樹脂を塗布して焼成溶融させ、フッ素樹脂と弾性層とのアンカー効果で強固に接着させる。
【００１３】
２）中間層としてフッ素樹脂粒子を分散させた未加硫ゴム（ラテックス）を弾性層のゴム上に塗布、加硫焼成し、その上に表層のフッ素樹脂を塗布して焼成溶融させる。中間層としてのフッ素樹脂分散ゴム層は、弾性層のゴムとは加硫によりゴム同士が接着し、表層のフッ素樹脂とは内部に分散されたフッ素樹脂と表層が溶け合うことで強固な接着力が得られる。表層は中間層を焼成後に塗布、再焼成しても良く、中間層を焼成しないまま塗布、焼成しても良い。＜中間層：フッ素樹脂を含有させたゴム（ラテックス）＞
３）特開平１０−２７２７４５号公報に示されるようなフッ素樹脂の側鎖に官能基等を付与し、化学的な反応性を強めた変成フッ素樹脂を弾性層のゴム上に塗布、焼成する。その上に通常の化学反応性の低いフッ素樹脂を塗布、焼成溶融させる。中間層である変成フッ素樹脂と、下地のゴムは化学的に結合することで接着され、表層の通常のフッ素樹脂は、変成フッ素樹脂と相溶性が非常に良いために溶融時に界面を消失し、強固に接着する。表層は、中間層を焼成後に塗布、再焼成しても良く、中間層を焼成しないまま塗布、焼成しても良い。＜中間層：変成フッ素樹脂＞
４）押し出し成形等で作製したフッ素樹脂チューブの内面をナトリウムエッチング（液体アンモニアに金属ナトリウムを溶かした溶液で処理）等で表面処理し、その表面を化学的に活性化して弾性層のゴム上に未加硫ゴムを塗布後、前記フッ素樹脂チューブを被せて加熱処理を行い、フッ素樹脂チューブと弾性層のゴムを接着させる。
【００１４】
前記１）のアンカー効果を用いたローラは、粗面化処理に手間が掛かり、又、接着強度は初期には得られても、繰り返し温度変化を与えたり、高温で使用したりしたときにアンカー効果の減衰を起こす。
【００１５】
前記４）の押し出し成形チューブを用いたローラは、処理液が環境汚染を引き起こす可能性があるとともに、その取り扱いが危険を伴うこと、チューブ成形時に表面に傷、へこみ等ができ、これにより離型性が低下するという問題がある。
【００１６】
前記２），３）の塗装ローラは低コストで、表面が平滑で欠陥が少なく、高い離型性を得られる。
【００１７】
ここで、上記２）で挙げた構成例について詳細に説明する。
【００１８】
前記加圧部材としての加圧ローラ１０２と、加熱部材としての加熱ローラ１０４は、図１３及び図１４に示すように、アルミニウム、鉄、ステンレス鋼等の芯金１１上、又は加熱源を内包できような中空芯金２１上に耐熱ゴム弾性層１２ａと、表層１２ｃの離型層と前記弾性層１２ａと表層との間に接着強度を増すための中間層１２ｂを設ける３層構成となっている。
【００１９】
弾性層のゴム上に中間層を塗布し、この中間層であるフッ素樹脂を分散させたラテックスを焼成することにより、通常はフッ素樹脂が表面にブリードしてきて下面側にゴム層、上面に樹脂層が形成される。この状態から更に離型層である表層のフッ素樹脂層を塗布した後に再焼成することによって、弾性層のゴムと表層のフッ素樹脂の密着強度が増し、更に表層であるフッ素樹脂層の表面均一性も向上する。
【００２０】
前記耐熱ゴム弾性層１２ａに使用されるゴム材料としては耐熱性の高いエチレン・プロピレンゴム、シリコーンゴム、フッ素ゴム等と、それらの発泡体（スポンジ）形状のゴムが一般的である。本例ではソリッドゴムを用いた。又、表層１２ｃとしてはフッ素樹脂を用いるのが一般的であり、これはフッ素樹脂が耐熱性及びトナーとの離型性の良い材料であるからである。
【００２１】
こうしたフッ素樹脂としては、加熱定着装置として必要な連続使用可能温度が２００℃程度であることから、ＦＥＰ樹脂（４−フッ化エチレン−６フッ化プロピレン樹脂）、ＰＦＡ樹脂（４フッ化エチレン樹脂、４フッ化エチレン−パーフロロアルコキシエチレン共重合体）が一般的である。
【００２２】
その他には、耐熱ゴム弾性層の周面に設けられるフッ素樹脂を分散させたラテックスを接着剤としての中間層ではなく、離型層として使用する構成が挙げられる。これは前述の通り、フッ素樹脂を分散させたラテックスを焼成すると、表面にフッ素樹脂がブリードしてくるため、離型層としてのフッ素樹脂層は、前記３層構成に比べて薄くなるために耐久性には劣るが、コストダウンが図れるといったメリットがある。
【００２３】
【発明が解決しようとする課題】
しかしながら、フッ素樹脂の溶融温度は、弾性層のゴム、例えばシリコーンゴムの耐熱温度より高く、上記１）〜３）の塗装ローラでは、フッ素樹脂焼成によるシリコーンゴムの劣化を防止するためにゴム材料選択の幅が狭まる。場合によってはコストが上がってしまう。又、表層である離型層の焼成時に前記耐熱ゴム弾性層より発生する熱分解ガスにより表層に穴があいたり、汚染により離型性が低下したりする。
【００２４】
更に、中間層や表層のフッ素樹脂塗料は非常に微妙なものであり、ちょっとした塗布、乾燥、焼成条件等の変化により表面が荒れたり（凹凸）、ヒビ（クラック）が入ったりすることがある。特に、中間層や表層の厚みを薄くする場合には、中間層や表層の焼成時に弾性層のゴムが膨張するためにヒビが入り易くなる。これをより安定させるために成膜剤を塗料中に入れることもできるが、この場合、焼成後の表面の荒れやヒビはなくなるが、フッ素樹脂以外の物質の存在により離塑性が低下するという問題がある。
【００２５】
ローラの表層に穴やヒビ、荒れ（凹凸）があると、そのローラを用いた加熱定着装置において通紙耐久が進むと、前記穴やビビ、凹部にトナーが入り込み、それを核としてローラがトナーで汚れてしまい、加熱ローラの場合には、転写材上のトナー画像を剥ぎ取ってしまい、更に剥ぎ取ったトナーを転写材に再定着させてしまうといったオフセット現象により、転写材をトナーで汚してしまう。
【００２６】
又、加圧ローラの場合にはオフセット現象は発生しにくいが、耐久により加圧ローラに付着・堆積したトナーが或る機会に加圧ローラから剥ぎ取られ、転写材にトナー塊が付着し、 転写材をトナーで汚してしまう。更に、ローラのトナー汚れが進行するとローラの離型性が低下し、ローラ上のトナーに転写材が巻き付いて転写材を搬送できないといった様々な問題が発生する。
【００２７】
本発明は上記問題に鑑みてなされたもので、その目的とする処は、中間層と表層の接着強度が高く、表層の穴、荒れ、ヒビ、汚染等を防止し、均一で平滑な表層を持ち、耐久性に優れた（耐久でもトナーが付着しない）ローラとこれを用いた加熱定着装置及び電子写真用ローラの製造方法を提供することにある。
【００２８】
【課題を解決するための手段】
上記目的を達成するため、本発明にかかるローラは、少なくとも芯金と弾性層と中間層と表層から成り、前記中間層及び前記表層が、各々フッ素樹脂を含む塗料の塗工膜であり、且つ、前記中間層に無機フィラーが分散されているローラであって、
前記無機フィラーが、扁平状であり、且つ前記無機フィラーの長径が前記中間層の厚みより大きいことを特徴とする。
また本発明にかかるローラは、少なくとも芯金と弾性層と中間層と表層から成り、前記中間層及び前記表層が、各々フッ素樹脂粒子を含む塗料の塗工膜であり、且つ、前記中間層に無機フィラーが分散されているローラであって、
前記中間層の形成用の塗料中のフッ素樹脂粒子の粒径が前記無機フィラーの長径より小さいことを特徴とする。
また、本発明に係る加熱定着装置は、定着部にて未定着画像を担持した転写材を挟持搬送し、加熱源を内包する一対の回転体を圧接するように配設され、未定着画像を転写材に永久定着させる加熱定着装置において、
前記一対の回転体のうち少なくとも一方の回転体として上記のローラを具備することを特徴とする。
【００２９】
更に、本発明は、芯金、弾性層、中間層及び表層をこの順に有している電子写真用ローラの製造方法として、フッ素樹脂粒子及び該フッ素樹脂粒子の粒径よりも大きい長径を有する無機フィラーを含んでいる中間層の形成用の塗料を用いてフッ素樹脂及び無機フィラーを含んでいる中間層を形成する工程と、フッ素樹脂を含んでいる表層の形成用の塗料を該中間層上に塗工してフッ素樹脂を含んでいる表層を形成する工程と、を有していることを特徴とする。
【００３０】
【発明の実施の形態】
以下に本発明に係る形態を添付図面に基づいて説明する。
【００３１】
＜形態１＞
図１〜図３に基づいて本発明に係る参考の形態１について説明する。
【００３２】
本形態は、少なくとも芯金と弾性層と中間層及び表層から成るローラであって、前記中間層と表層はフッ素樹脂を含む塗料をコートすることによって作製され、前記中間層に無機フィラーを含有させた。
【００３３】
従来の中間層に無機フィラーを含有しないローラにおいては、図３に示すように、弾性層１２ａで発生した熱分解ガス２４が中間層１２ｂと表層１２ｃを通り抜け、表層１２ｃに穴が多数発生してしまっていた。
【００３４】
本形態においては、図１の加圧ローラ１０２で示すように、無機フィラーを０．１〜３０ｗｔ％（塗料中の樹脂分に対する重量比）分散した中間層１２ｂにより、表層１２ｃのフッ素樹脂焼成時においても、図２に示すように、弾性層１２ａのゴムから発生する熱分解ガス２４を中間層１２ｂ中の前記無機フィラー２３によりブロックするために、中間層１２ｂを通過して表層１２ｃに達する熱分解ガスの量を減少させることが可能であり、表層１２ｃの穴を激減させることができる。又、中間層１２ｂや表層１２ｃのビビ（クラック）に対しても、前記無機フィラーによりヒビの経路がブロックされるためにビビが入りにくく、平滑な表層のフッ素樹脂コートが得られる。
【００３５】
無機フィラーとしては、フレーク状、球状、不定形の各種金属（アルミニウム等）、金属酸化物（酸化ケイ素（シリカ）、酸化チタン、酸化亜鉛、タルク等）、セラミックス（アルミナ（Ａｌ2 Ｏ3 ）、窒化硼素（ＢＮ）等）、ガラス（ガラスビーズ等）、グラファイト、 マイカ（雲母）等の各種フィラーを用いても良い。
【００３６】
本形態では、中間層にフッ素樹脂粒子を分散させたゴム（ラテックス）を用い、平均粒径：１μｍの球状シリカを５ｗｔ％中間層に分散した。
【００３７】
本形態では、弾性層にシリコーンゴムを用いた。弾性層のゴム表面は中間層との接着性改善のため、シランカップリング剤或は既知の方法により化学的活性化処理を行うと良い。
【００３８】
中間層塗料はスプレー法等の既知の方法で弾性層上に塗布する。塗料は水性分散液、有機溶媒分散液の形態を採る。本形態では、水性分散液を用いた。
【００３９】
又、中間層塗料としてフッ素樹脂粒子を分散させたゴム（ラテックス）は、例えばフッ素ゴム（フッ化ビニリデン−ヘキサフルオロプロペン−テトラフルオロエチレン３元共重合体）のラテックス液にＰＦＡ、ＦＥＰ等の既知のフッ素樹脂分散液を混合した塗料を用いる。本形態では、ＦＥＰ樹脂分散液を用いた。
【００４０】
表層としてはＰＦＡ、ＦＥＰ等の各種フッ素樹脂を用いる。本形態ではＦＥＰ樹脂を用いた。表層の塗料はスプレー法等の既知の方法で中間層上に塗布する。塗料は、水性分散液、有機溶媒分散液の形態を採る。本形態では水性分散液を用いた。例えば水性分散液においては、平均粒子径０．０１〜１．０μｍのフッ素樹脂の微粒子が水中に分散された形態の組成物であるのが好ましい。一般にその中に分散安定化のために界面活性剤が配合されていても良い。又、水性分散液に粘度調整剤、レベリング剤等の添加物を入れることもできる。水性分散液のフッ素樹脂濃度は、通常５〜７０％の範囲内で選ばれる。
【００４１】
下記は加圧ローラ（芯金、弾性層、中間層、表層）１０２の構成例である。
【００４２】
＜芯金＞
アルミニウム：φ１２ｍｍ
＜弾性層＞
シリコーンゴム（ＬＴＶ）、ソリッド、ＪＩＳ硬度１８°、ゴム厚み：４ｍｍ、ローラ外径：φ２０ｍｍ
＜中間層＞
ＦＥＰ樹脂を含有させたフッ素ゴムラテツクス、平均ＦＥＰ樹脂粒径は０．１μｍ、中間層厚みは５μｍ。
【００４３】
＜中間層分散フィラー＞
球状シリカ（平均粒径：１μｍ＜５ｗｔ％）
＜表層＞
ＦＥＰディスパージョン（ＮＤ１）、平均ＦＥＰ樹脂粒径：０．２μｍ、表層厚みは８μｍ。
【００４４】
図１において、１１は金属製のφ１２ｍｍの芯金部材であり、円柱状に形成されている。本形態においては、芯金上に弾性層１２ａ、中間層１２ｂ、表層である離型層１２ｃの３層から成るゴム及び樹脂層を設ける。
【００４５】
先ず、芯金部材１１の上には外径φ２０ｍｍ（肉厚４ｍｍ）のシリコーンゴム層１２ａを形成する。弾性層であるシリコーンゴム層１２ａは以下の材料及び方法により形成する。
【００４６】
先ず、材料は、ビニル基含有ジオルガノポリシロキサン１００重量部、乾式微粉末シリカ５重量部、石英粉２０重量部、ベンガラ１重量部及び白金系触媒から成る粘度９００ポアズの付加反応型液状シリコーンゴム組成物であるＡ液と、ビニル基含有ジオルガノポリシロキサン及び活性水素含有ジオルガノポリシロキサンの混合物１００重量部、乾式微粉末シリカ５重量部、石英粉２０重量部、ベンガラ１重量部から成る粘度６００ポアズの付加反応型液状シリコーンゴム組成物であるＢ液を重量比１００対１００で混合したものを用いる。
【００４７】
その後、芯金部材１１を設置して１３０℃に予備加熱しておいた円筒状金型内に、前記未加硫のシリコーンゴム組成物を射出成形し、前記温度にて１０分間保持して硬化させる。
【００４８】
次に、弾性層であるシリコーンゴム層１２ａの外周面に中間層としてシリカを５ｗｔ％分散してＦＥＰ樹脂を含有させたフッ素ゴムラテックスをスプレーガンにて均一に塗布し、前記ラテックス層２２ｂの厚さを５μｍにて形成する。
【００４９】
ここで、中間層塗料に無機フィラーを分散すると、中間層塗料液内でフィラーの沈降が発生する場合があるが、中間層塗料液の粘度を上げて無機フィラーの粒子（材質、粒径）に応じて粘度を適正化し、或は中間層塗料液を撹拌しながらローラに塗布することにより、フィラーの沈降を抑えてフィラーが均一に分散した中間層を塗布することができる。
【００５０】
その後、２００℃に加熱された炉で３０分間焼成することによって、前記ラテックス層２２ｂの上層側にＦＥＰ樹脂がブリードし、１〜３μｍのＦＥＰ樹脂層を形成する。そのとき、ラテックス層２２ｂの下層側にはフッ素ゴム層が形成されており、シリコーンゴム１２ａと強固に接着される。
【００５１】
中間層２２ｂが形成された後に、ＦＥＰ樹脂ディスパージョンを同じくスプレーガンにて８μｍの厚さに均一に塗布する。その後、３２０℃に加熱された炉で６０分焼成することによってＦＥＰ樹脂層が形成され、離型層１２ｃとなる。そのとき、中間層のラテックス層２２ｂの上層側にブリードしたＦＥＰ樹脂と、表層のＦＥＰ樹脂とが溶融して強固に接着される。
【００５２】
＜結果＞
上記で作製した中間層無機フィラー有り加圧ローラと、比較例として上記と同様に作製した中間層無機フィラー無し加圧ローラを比較した。
【００５３】
中開展無機フィラー無しのものは、所々にヒビが入っており、且つ、表層に穴が多数あり、凹凸が残っているが、中間層無機フィラー有りのものは表層に穴が非常に少なく、且つ、中間層５μｍ、表層８μｍと薄層化してもビビは全く無い平滑な表面性である。
【００５４】
実際に、画像形成装置の加熱定着装置２０１において、上記２種の加圧ローラを１０万枚通紙耐久したところ、無機フィラー無し加圧ローラは、ローラ上にトナーが堆積し、転写材にトナーが付着して排出されたり、加圧ローラに転写材の巻き付きが発生した。
【００５５】
一方、中間層無機フィラー有り加圧ローラは、１０万枚通紙耐久においても、ローラ上には殆どトナー付着が無く、転写材へのトナー付着もなく、加圧ローラヘの転写材の巻き付きも発生せず、常に良好な定着画像を出力することができた。
【００５６】
又、前記の加圧・加熱された通紙耐久においても、弾性展と表層の接着強度の低下はなく、十分の接着強度を保持していた。
【００５７】
本形態では、フッ素樹脂としてＦＥＰ樹脂を用いたが、この他にもフッ素樹脂としてＰＦＡ樹脂、ＰＴＦＥ樹脂、ＥＴＦＥ樹脂等があり、これらフッ素樹脂を単品又は混合して使用して用いても、それぞれの樹脂に適した焼成温度で加熱することによって本形態と同様の効果が得られる。
【００５８】
又、本形態では、中間層塗布後、２００℃に加熱された炉で３０分間焼成したが、中間層塗布後に焼成をしないで表層を塗布し、焼成することによっても前記ラテックス層２２ｂの上層側にＦＥＰ樹脂がブリードし、１〜３μｍのＦＥＰ樹脂層を形成し、そのとき、ラテックス層１２ｂの下層側にはフッ素ゴム層が形成されており、シリコーンゴム１２ａと強固に接着される。この場合には、焼成工程が省けるためにタクトが短くなり、コストダウンとなる。
【００５９】
更に、本形態では、加圧ローラに関して述べたが、加熱ローラ１０４の構成に関して適用しても効果は同様である。
【００６０】
＜形態２＞
図１〜図３に基づいて本発明に係る参考の形態２について説明する。
【００６１】
前記形態１では、中間層としてフッ素樹脂を含有させたフッ素ゴムラテックスを用いた場合に関して述べたが、本形態では、中間層として官能基含有含フッ素エチレン性重合体のような化学的活性を持つ既知の変成フッ素樹脂を用いたローラに関して説明する。
中間層として変成フッ素樹脂を用いた場合においても、形態１と同様の効果が得られる。
【００６２】
本形態は、少なくとも芯金と弾性層と中間層及び表層から成るローラであって、表層の離型層をフッ素樹脂、中間層を変成フッ素樹脂にて構成し、前記中間層に無機フィラーを含有させた。
【００６３】
本形態においても、形態１と同様に、図１の加圧ローラ１０２で示すように、無機フィラーを０．１〜３０ｗｔ％分散した中間層２２ｂにより、表層１２ｃのフッ素樹脂焼成時においても、図２に示すように、弾性層１２ａのゴムから発生する熱分解ガス２４を中間層中の前記フィラー２３によりブロックするために、中間層を通過して表層に達する熱分解ガス量を減少させることが可能であり、表層の穴を激減させることができる。又、ビビ（クラック）に対しても、前記無機フィラーによりビビの経路がブロックされるためにビビが入りにくく、平滑な表層のフッ素樹脂コートが得られる。
【００６４】
無機フィラーとしては、フレーク状、球状、不定形の各種金属（アルミニウム等）、金属酸化物（酸化ケイ素（シリカ）、酸化チタン、酸化亜鉛、タルク等）、セラミックス（アルミナ（Ａｌ2 Ｏ3 ）、窒化硼（ＢＮ）等）、ガラス（ガラスビーズ等）、グラファイト、マイカ（雲母）等の各種フィラーを用いても良い。
【００６５】
本形態では、中間層に変成フッ素樹脂を用い、平均粒径：１μｍの球状シリカを５ｗｔ％中間層に分散した。
【００６６】
本形態では、中間層以外の芯金、弾性層、表層は形態１と同様のものを用いた。
【００６７】
中間層としての官能基含有含フッ素エチレン性重合体のような化学的活性を持つ既知の変成フッ素樹脂塗料は、例えば水溶性分散液においては、平均粒子径０．０１〜１．０μｍの前記重合体の微粒子が水中に分散された形態の組成物であるのが好ましい。一般にその中に分散安定化のために界面活性剤が配合されていても良い。又、水性分散液に粘度調整剤、レベリング剤等の添加物を入れることもできる。水性分散液の重合体濃度は通常５〜７０％の範囲内で選ばれる。
【００６８】
次に、官能基含有フッ素エチレン性共重合体について説明する。
【００６９】
官能基含有フッ素エチレン性共重合体の官能基は、ヒドロキシル基、カルボキシル基、カルボン酸塩、カルボキシエステル基及びエポキシ基から選ばれる少なくとも１種であるが、耐熱性の面でヒドロキシル基を有するものが最も望ましい。
【００７０】
この官能基含有含フッ素エチレン性重合体を構成する成分の１つである前記官能基含有含フッ素エチレン性単量体（ａ）としては（ａ−１）式（１）：
ＣＸ2 ＝ＣＸ1 −Ｒf −Ｙ                      （１）
（式中、Ｙは−ＣＨ2 ＯＨ、−ＣＯＯＨ、カルボン酸塩、カルボキシエステル基又はエボキシ基、Ｘ及びＸ1 は同じか又は異なり、水素原子又ははフッ素原子、Ｒf は炭素数１〜４０の２価の含フッ素アルキレン基、炭素数１〜４０の含フッ素オキシアルキレン基、炭素数１〜４０のエーテル基を含む含フッ素アルキレン基又は炭素数１〜４０のエーテル結合を含む含フッ素オキシアルキレン基を表す）で示される官能基含有含フッ素エチレン性単量体であるのが好ましい。
【００７１】
又、官能基含有含フッ素エチレン性単量体（ａ）の具体例としては、式（３）：
ＣＦ2 ＝ＣＦ−Ｒf3−Ｙ                        （３）
［式中、Ｙは式（１）のＹと同じ、Ｒf3は炭素数１〜４０の２価の含フッ素アルキレン基又はＯＲf4（Ｒf4は炭素数１〜４０の２価の含フッ素アルキレン基又は炭素数１〜４０のエーテル結合を含む２価の含フッ素アルキレン基）を表わす］、式（４）：
ＣＦ2 ＝ＣＦＣＦ2 −ＯＲf5−Ｙ                （４）
［式中、Ｙは式（１）のＹと同じ、Ｒf5は炭素数１〜３９の２価の含フッ素アルキレン基又は炭素数１〜３９のエーテル結合を含む２価の含フッ素アルキレン基を表わす］、式（５）：
ＣＨ2 ＝ＣＦＣＦ2 −Ｒf6−Ｙ                  （５）
［式中、Ｙは式（１）のＹと同じ、Ｒf6は炭素数１〜３９の２価の含フッ素アルキレン基又はＯＲf7（Ｒf7は炭素数１〜３９の２価の含フッ素アルキレン基又は炭素数１〜３９のエーテル結合を含む２価の含フッ素アルキレン基）を表わす］又は式（６）：
ＣＨ2 ＝ＣＨ−Ｒf8−Ｙ                        （６）
［式中、Ｙは式（１）のＹと同じ、Ｒf8は炭素数１〜４０の２価の含フッ素アルキレン基］で示されるもの等が挙げられる。
【００７２】
式（３）〜式（６）の官能基含有含フッ素エチレン性単量体が、官能基を有さない含フッ素エチレン性単量体（ｂ）との共重合性が比較的良好な点で、又、共重合して得られた重合体の耐熱性を著しく低下させない理由で好ましい。
【００７３】
これらの中でも、官能基を有さない含フッ素エチレン性単量体（ｂ）との共重合性や、得られた重合体の耐熱性の面より式（３）、式（５）の化合物が好ましく、特に式（５）の化合物が好ましい。
【００７４】
式（３）で示される官能基含有含フッ素エチレン性単量体として、更に詳しくは、
【００７５】
【化１】
0003927785.tif 000002
等が例示される。
【００７６】
式（４）で示される官能基含有含フッ素単量体としては、
【００７７】
【化２】
0003927785.tif 000003
等が例示される。
【００７８】
式（５）で示される官能基含有含フッ素単量体としては、
【００７９】
【化３】
0003927785.tif 000004
等が例示される。
【００８０】
式（６）で示される官能基含有含フッ素単量体としては、
【００８１】
【化４】
0003927785.tif 000005
等が例示される。
【００８２】
その他、
【００８３】
【化５】
0003927785.tif 000006
等も挙げられる。
【００８４】
官能基含有含フッ素エチレン性単量体（ａ）と共重合する官能基を含有しない含フッ素エチレン性単量体（ｂ）は公知の単量体より適宜選択することができ、優れた防汚性に加えて耐候性、非粘着性、耐熱性、耐薬品性、低摩擦性を重合体に与える。
【００８５】
具体的な含フッ素エチレン性単量体（ｂ）としては、テトラフルオロエチレン、式（２）：ＣＦ2 ＝ＣＦ−Ｒf1［Ｒf1はＣＦ3 又はＯＲf2（Ｒf2は炭素数１〜５のパーフルオロアルキル基）を表わす］、クロロトリフルオロエチレン、ビニリデンフルオライド、フッ化ビニル、ヘキサフルオロイソブテン、
【００８６】
【化６】
ＣＨ2 ＝ＣＦ−（ＣＦ2 ）n −Ｘ2 、ＣＨ2 ＝ＣＦ−（ＣＦ2 ）n −Ｘ2
（式中、Ｘ2 は水素原子、塩素原子又はフッ素原子から選ばれる。ｎは１〜５の整数）等が挙げられる。
【００８７】
又、官能基含有含フッ素エチレン性単量体（ａ）と前記官能基を有さない含フッ素エチレン性単量体（ｂ）に加えて、防汚性や耐熱性、非粘着性を低下させない範囲でフッ素原子を有さないエチレン性単量体を共重合しても良い。この場合、フッ素原子を有さないエチレン性単量体は、耐熱性を低下させないためにも炭素数５以下のエチレン性単量体から選ぶことが好ましく、具体的にはエチレン、プロピレン、１−ブテン、２−ブテン等が挙げられる。
【００８８】
本発明において用いられる官能基含有含フッ素エチレン性重合体中の官能基含有含フッ素エチレン性単量体（ａ）の含有率は、重合体中の単量体の全量の０．０５〜３０モル％である。官能基含有含フッ素エチレン性単量体（ａ）の含有率は、好ましくは０．０５〜２０モル％、特に好ましくは０．１〜１０モル％である。
【００８９】
官能基含有含フッ素エチレン性単量体（ａ）の含有率が０．０５％未満であると、基材の表面との接着性が充分得られにくく、温度変化等により剥離等を起こし易い。又、３０モル％を超えると耐熱性を低下させ、高温での焼成時又は高温での使用時に接着不良や着色、発泡、ピンホール等が発生し、被覆層の剥離や熱分解生成物の溶出等を起こし易い。
【００９０】
本発明で用いる官能基含有含フッ素エチレン性重合体の好ましいものを次に挙げる。
【００９１】
（Ｉ）官能基含有含フッ素エチレン性単量体（ａ）０．０５〜３０モル％とテトラフルオロエチレン７０〜９９．９５モル％との重合体（Ｉ）（反応性ＰＴＦＥ）。
【００９２】
（II）官能基含有含フッ素エチレン性単量体（ａ）を単量体の全量に対して０．０５〜３０モル％含み、更に該単量体（ａ）を除く単量体の全量に対して、テトラフルオロエチレン８５〜９９．７モル％と前記式（２）：
ＣＦ2 ＝ＣＦ−Ｒf1                            （２）
［Ｒf1はＣＦ3 、ＯＲf2（Ｒf2は炭素数１〜５のパールオロアルキル基）から選ばれる］で示される単量体０．３〜１５モル％との重合体（II）。例えば官能基を有するテトラフルオロエチレン−パーフルオロ（アルキルビニルエーテル）共重合体（反応性ＰＦＡ）又は官能基を有するテトラフルオロエチレン−ヘキサフルオロプロピレン重合体（反応性ＦＥＰ）。
【００９３】
前記官能基含有含フッ素重合体は前述の官能基含有含フッ素エチレン性単量体（ａ）と、官能基を有さない含フッ素エチレン性単量体（ｂ）とを周知の重合方法で共重合することによって得ることができる。その中でも主としてラジカル共重合による方法が用いられる。即ち、重合を開始するには、ラジカル的に進行するものであれば手段は何ら制限されないが、例えば有機、無機ラジカル重合開始剤、熱、光或は電離放射線等によって開始される。
【００９４】
重合の種類も溶液重合、バルク重合、懸濁重合、乳化重合等を用いることができる。又、分子量は、重合に用いるモノマーの濃度、重合開始剤の濃度、連鎖移動剤の濃度、温度によって制御される。生成する共重合体の組成は、仕込みモノマーの組成によって制御可能である。
【００９５】
本形態では、反応性ＦＥＰを用いた。
【００９６】
下記はローラ（芯金、弾性層、中間層、表層）の構成例である。
【００９７】
＜芯金＞
アルミニウム：φ１２ｍｍ
＜弾性層＞
シリコーンゴム（ＬＴＶ）、ソリッド、ＪＩＳ硬度１８°、ゴム厚み：４ｍｍ、ローラ外径：φ２０ｍｍ
＜中間層＞
ヒドロキシル基を含むテトラフルオロエチレン−ヘキサフルオロプロピレン重合体（反応性ＦＥＰ）を塗料化したもの。溶媒は、水：ディスパージョン。平均フッ素樹脂粒径は０．１μｍ、中間層厚みは５μｍ。
【００９８】
＜中間層分散フィラー＞
球状シリカ（平均粒径：１μｍ、５ｗｔ％）
＜表層＞
ＦＥＰディスパージョン（ＮＤ１）、平均フッ素樹脂粒径：０．２μｍ、表層厚みは８μｍ。
【００９９】
図１において、１１は金属製のΦ１２ｍｍの芯金部材であり、円柱状に形成されている。本形態においては、芯金１１上に弾性層１２ａ、中間層１２ｂ、離型層１２ｃの３層から成るゴム及び樹脂層１２を設ける。
【０１００】
先ず、該芯金部材１１の上にはφ２０ｍｍ（肉厚６ｍｍ）のシリコーンゴム層１２ａを形成する。弾性層であるシリコーンゴム層１２ａは以下の材料及び方法より形成する。
【０１０１】
先ず、材料は、ビニル基含有ジオルガノポリシロキサン１００重量部、乾式微粉末シリカ５重量部、石英粉２０重量部、ベンガラ１重量部及び白金系触媒から成る粘度９００ポアズの付加反応型液状シリコーンゴム組成物であるＡ液と、ビニル基含有ジオルガノポリシロキサン及び活性水素含有ジオルガノポリシロキサンの混合物１００重量部、乾式微粉末シリカ５重量部、 石英粉２０重量部、ベンガラ１重量部から成る粘度６００ポアズの付加反応型液状シリコーンゴム組成物であるＢ液を重量比１００対１００で混合したものを用いる。
【０１０２】
その後、芯金部材１１を設置して１３０℃に予備加熱しておいた円筒状金型内に、前記未加硫のシリコーンゴム組成物を射出成形し、前記温度にて１０分間保持して硬化させる。
【０１０３】
次に、弾性層であるシリコーンゴム層１２ａの外周面に、中間層としてシリカを５ｗｔ％分散した上記の変成フッ素樹脂塗料をスプレーガンにて均一に塗布し、中間層１２ｂの厚さを５μｍにて形成する。
【０１０４】
ここで、中間層塗料に無機フィラーを分散すると、中間層塗料液内でフィラーの沈降が発生する場合があるが、中間層塗料液の粘度を上げてフィラーの粒子（材質、粒径）に応じて粘度を適正化し、或は中間層塗料液を撹拌しながら塗布することにより、フィラーの沈降を抑えてフィラーが均一に分散した中間層を塗布することができる。
【０１０５】
その後、３００℃に加熱された炉で３０分間焼成することによって、中間層２２ｂの変成フッ素樹脂と弾性層１２ａのシリコーンゴムは化学的に結合することによって中間層１２ｂと弾性層１２ａが強固に接着される。
【０１０６】
中間層１２ｂが形成された後に、ＦＥＰ樹脂ディスパージョンを同じくスプレーガンにて８μｍの厚さに均一に塗布する。その後、３２０℃に加熱された炉で６０分焼成することによってＦＥＰ樹脂展が形成され離型層１２ｃとなる。そのとき、中間層の変成フッ素樹脂層２２ｂと表層１２ｃのフッ素樹脂は溶融時に界面が消失し、中間層の変成フッ素樹脂と表層のＦＥＰ樹脂とが強固に接着される。
【０１０７】
＜結果＞
上記で作製した中間層無機フィラー有り加圧ローラと、比較例として上記と同様に作製した中間層無機フィラー無し加圧ローラを比較した。
【０１０８】
中間層無機フィラー無しのものは所々にビビが入っており、且つ、表層に穴が多数あって凹凸が残っているが、中間層無機フィラー有りのものは表層に穴が非常に少なく、且つ、中間層５μｍ、表層８μｍと薄層化してもビビは全く無い平滑な表面性である。
【０１０９】
実際に、画像形成装置の加熱定着装置２０１において、上記２種の加圧ローラを１０万枚通紙耐久したところ、無機フィラー無し加圧ローラは、ローラ上にトナーが堆積し、転写材にトナーが付着して排出されたり、加圧ローラに転写材の巻き付きが発生した。
【０１１０】
一方、中間層無機フィラー有り加圧ローラは、１０万枚通紙耐久においても、ローラ上には殆どトナー付着がなく、転写材へのトナー付着もなく、加圧ローラヘの転写材の巻き付きも発生せず、常に良好な定着画像を出力することができた。
【０１１１】
又、前記の加圧・加熱された通紙耐久においても弾性層と表層の接着強度の低下はなく、十分な接着強度を保持していた。
【０１１２】
本形態では、表層のフッ素樹脂としてＦＥＰ樹脂を用いたが、この他にもフッ素樹脂としてＰＦＡ樹脂、ＰＴＦＥ樹脂、ＥＴＦＥ樹脂等があり、これらフッ素樹脂を単品又は混合して使用して用いても、それぞれの樹脂に適した焼成温度で加熱することによって本形態と同様の効果が得られる。
【０１１３】
又、本形態では、中間層の変成フッ素樹脂として反応性ＦＥＰ樹脂を用いたが、  表層のフッ素樹脂の種類に応じて、反応性ＰＦＡ樹脂等を選択しても本形態と同様の効果が得られる。
【０１１４】
又、本形態では、中開展塗布後、３００℃に加熱された炉で３０分間焼成したが、中間層塗布後に焼成しないで表層を塗布し、焼成することによっても、中間層１２ｂの変成フッ素樹脂と弾性層１２ａのシリコーンゴムは化学的に結合することによって中間層１２ｂと弾性層１２ａが強因に接着され、又、中間層１２ｂの変成フッ素樹脂と表層１２ｃのフッ素樹脂は溶融時に界面が消失し、中間層の変成フッ素樹脂と表層のＦＥＰ樹脂とが強固に接着される。この場合には、焼成工程が省けるためにタクトが短くなり、コストダウンとなる。
【０１１５】
更に、本形態では、加圧ローラに関して述べたが、加熱ローラ１０４の構成に関して適用しても効果は同様である。
【０１１６】
＜形態３＞
図４〜図６に基づいて本発明に係る形態３について説明する。
【０１１７】
形態１では、中間層に無機フィラーを分散した構成について述べたが、本形態では、中間層に無機扁平状フィラーを分散した構成に関して説明する。
【０１１８】
本形態は、少なくとも芯金と弾性層と中間層及び表層から成るローラであって、前記中間層と表層はフッ素樹脂を含む塗料をコートすることで作製され、前記中間層に無機扁平伏フィラーを含有させた。
【０１１９】
本形態においては、図４の加圧ローラ１０２で示すように、無機扁平状フィラー２５を中間層３２ｂに０．１〜３０ｗｔ％分散することにより、表層１２ｃのフッ素樹脂焼成時においても、図５に示すように、弾性層１２ａのゴムから発生する熱分解ガス２４を中間層中の前記無機扁平状フィラー２５によりブロックするために、中間層を通過して表層に達する熱分解ガスのほぼ全量を無くすことが可能であり、表層に穴があくこともない。
【０１２０】
フィラーが扁平伏のため、熱分解ガス穴に蓋をするように働き、熱分解ガスがフィラーを擦り抜ける確率が低くなり、表層に達する熱分解ガスを効率良く遮断できる。又、ヒビ（クラック）に対しても、前記無機扁平伏フィラーにより、前記ガスと同様に、ヒビがフィラーを擦り抜ける確率が低くなり、ビビの経路がブロックされるためにヒビが入りにくく、平滑な表層のフッ素樹脂コートが得られる。
【０１２１】
更に、形態１では、不定形又は球状フィラーを用いたが、本形態では扁平状フィラーを用いることにより、中間層に分散させるフィラー量が少量でも、弾性層から発生する熱分解ガスをより効果的に遮断できる利点を持ち、低コスト化できる。
【０１２２】
無機扁平状フィラーとしては、扁平状の各種金属（アルミニウム等）、金属酸化物（酸化ケイ素（シリカ）、酸化チタン、酸化亜鉛、タルク等）、セラミックス（アルミナ（Ａｌ2 Ｏ3 ）、窒化硼素（ＢＮ）等）、ガラス（ガラスビーズ等）、グラファイト、マイカ（雲母）等の各種フィラーを用いても良い。
【０１２３】
本形態では、中間層にフッ素樹脂粒子を分散させたゴム（ラテックス）を用い、平均厚み：０．５μｍ／平均長径：３μｍのチタン系扁平状フィラーを３ｗｔ％中間層に分散した。
【０１２４】
下記はローラ（芯金、弾性層、中間層、表層）の構成例である。
【０１２５】
＜芯金＞
アルミニウム：φ１２ｍｍ
＜弾性層＞
シリコーンゴム（ＬＴＶ）、ソリッド、ＪＩＳ硬度１８°、ゴム厚み：４ｍｍ、ローラ外径：φ２０ｍｍ
＜中間層＞
ＦＥＰ樹脂を含有させたフッ素ゴムラテックス、平均ＦＥＰ樹脂粒径は０．１４ｍ、中間層厚みは５μｍ。
【０１２６】
＜中間層分散フィラー＞
チタン系扁平状フィラー（平均厚み：０．５μｍ、平均長径：３μｍ、３ｗｔ％）
＜表層＞
ＦＥＰディスパージョン（ＮＤ１）、平均ＦＥＰ樹脂粒径：０．２μｍ、表層厚みは８μｍ。
【０１２７】
図４において、１１は金属製のφ１２ｍｍの芯金部材であり、円筒状に形成されている。本形態においては、芯金上に弾性層１２ａ、中間層３２ｂ、離型層１２ｃの３層から成るゴム及び樹脂層１２を設ける。
【０１２８】
先ず、芯金部材１１の上にはφ２０ｍｍ（肉厚４ｍｍ）のシリコーンゴム層１２ａを形成する。弾性層であるシリコーンゴム層１２ａは以下の材料及び方法より形成する。
【０１２９】
先ず材料は、ビニル基含有ジオルガノポリシロキサン１００重量部、乾式微粉末シリカ５重量部、石英粉２０重量部、ベンガラ１重量部及び白金系触媒から成る粘度９００ポアズの付加反応型液状シリコーンゴム組成物であるＡ液と、ビニル基含有ジオルガノポリシロキサン及び活性水素含有ジオルガノポリシロキサンの混合物１００重量部、乾式微粉末シリカ５重量部、石英粉２０重量部、ベンガラ１重量部から成る粘度６００ポアズの付加反応型液状シリコーンゴム組成物であるＢ液を重量比１００対１００で混合したものを用いる。
【０１３０】
その後、芯金部材１１を設置して１３０℃に予備加熱しておいた円筒状金型内に、前記未加硫のシリコーンゴム組成物を射出成形し、前記温度にて１０分間保持して硬化させる。
【０１３１】
次に、弾性層であるシリコーンゴム層１２ａの外周面に中間層としてチタン系扁平状フィラーを３ｗｔ％分散してＦＥＰ樹脂を含有させたフッ素ゴムラテックスをスプレーガンにて均一に塗布し、前記ラテックス層３２ｂの厚さを５μｍにて形成する。
【０１３２】
ここで、中間層に無機扁平状フィラーを分散すると、中間層塗料液内でフィラーの沈降が発生する場合があるが、中間層塗料液の粘度を上げて無機扁平状フィラーの粒子（材質、粒径）に応じて粘度を適正化し、又は中間層塗料液を撹拌しながら塗布することにより、フィラーの沈降を抑えてフィラーが均一に分散した中間層を塗布することができる。
【０１３３】
その後、２００℃に加熱された炉で３０分間焼成することによって、前記ラテックス層３２ｂの上層側にＦＥＰ樹脂がブリードし、１〜３μｍのＦＥＰ樹脂層を形成する。そのとき、ラテックス層３２ｂの下層側にはフッ素ゴム層が形成されており、シリコーンゴム１２ａと強固に接着される。
【０１３４】
中間層３２ｂが形成された後に、ＦＥＰ樹脂ディスパージョンを同じくスプレーガンにて８μｍの厚さに均一に塗布する。その後、３２０℃に加熱された炉で６０分焼成することによってＦＥＰ樹脂層が形成されて離型層１２ｃとなる。そのとき、中間層のラテックス層３２ｂの上層側にブリードしたＦＥＰ樹脂と表層のＦＥＰ樹脂とが強固に接着される。
【０１３５】
＜結果＞
上記で作製した中間層無機扁平状フィラー（チタン系）入り加圧ローラと、比較例として形態１で作製した中間層無機フィラー（球状シリカ）入り加圧ローラを比較した。
【０１３６】
中間層無機フィラー（球状シリカ）入りのものは、表層に穴が非常に少なく、且つ、ヒビは全く無い平滑な表面性である。中間層無機扁平状フィラー（チタン系）入りのものは表層に穴は全く無く、且つ、ヒビも全く無い平滑な表面性である。
【０１３７】
実際に、画像形成装置の加熱定着装置２０１において、上記２種の加圧ローラを２０万枚通紙耐久したところ、無機フィラー（シリカ）入り加圧ローラは、１５万枚を過ぎた辺りから数少ない穴に付着したトナーが成長し、加圧ローラ上に若干のトナー汚れが見られ、２０万枚付近では、転写材に微小なトナー付着が見られた。
【０１３８】
一方、中間層無機扁平状フィラー（チタン系）入り加圧ローラは、２０万枚通紙耐久においても、ローラ上には全くトナー付着がなく、綺麗な離型層を維持したままであり、転写材へのトナー付着もなく、常に良好な定着画像を出力することができた。尚、両者とも加圧ローラヘの転写材の巻き付きは発生しなかった。又、両者とも前記加圧・加熱された通紙耐久においても弾性層と表層の接着強度の低下はなく、十分の接着強度を保持していた。
【０１３９】
中間層に、扁平状フィラーを分散することによって、より平滑で凹凸の無い表層を形成することができ、ローラの耐久性も向上することができた。
【０１４０】
又、本形態では、「フィラーの長径＜中間層厚み」の構成に関して述べたが、図６に示すように、「フィラーの長径＞中間層厚み」の構成の場合には、例えば扁平状フィラー２５が中間層中において長径面が中間層３２ｂ面と垂直になることがなく、長径面が中間層３２ｂ面と平行になるように配置され、熱分解ガスの発生経路をブロックするように配置されるため、フィラー量を更に減量して低コスト化ができ、より効果的に表層でのガス抜け穴の発生を防止することができる。
【０１４１】
実際に、中間層分散フィラーとして、チタン系扁平状フィラーを平均厚み：０．５μｍ、平均長径：８μｍ、１．５ｗｔ％として、フィラー量を上記構成例の半分とした場合においても、上記構成例と同様に、表層に穴は全く無く、且つ、ヒビも全く無い平滑な表面性を得ることができ、２０万枚通紙耐久においてもローラ上には全くトナー付着がなく、綺麗な離型層を維持したままであり、転写材へのトナー付着もなく、常に良好な定着画像を出力することができた。
【０１４２】
本形態では、フッ素樹脂としてＦＥＰ樹脂を用いたが、この他にもフッ素樹脂としてＰＦＡ樹脂、ＰＴＦＥ樹脂、ＥＴＦＥ樹脂等があり、これらフッ素樹脂を単品又は混合して使用して用いても、それぞれの樹脂に適した焼成温度で加熱することによって本形態と同様の効果が得られる。
【０１４３】
又、本形態では、中間層塗布後、２００℃に加熱された炉で３０分間焼成したが、中間層塗布後に焼成しないで表層を塗布し、焼成することによっても、前記ラテックス層３２ｂの上層側にＦＥＰ樹脂がブリードし、１〜３μｍのＦＥＰ樹脂層を形成し、そのとき、ラテックス層３２ｂの下層側にはフッ素ゴム層が形成されており、シリコーンゴム１２ａと強固に接着される。この場合には、焼成工程が省けるため、タクトが短くなってコストダウンとなる。
【０１４４】
又、本形態では、加圧ローラに関して述べたが、加熱ローラ１０４の構成に関して適用しても効果は同様である。
【０１４５】
更に、本形態においても、形態２の中間層に変成フッ素樹脂を用いた構成と同様に、中間層に無機扁平状フィラー分散変成フッ素樹脂を適用した場合でも同様な効果が得られる。
【０１４６】
＜形態４＞
図７及び図８に基づいて本発明に係る形態４について説明する。
【０１４７】
本形態においては、前記中間層塗料中のフッ素樹脂粒子の粒径が中間層に分散する前記無機フィラー又は無機扁平状フィラーの長径より小さい。
【０１４８】
図７に示すように、「中間層塗料中のフッ素樹脂粒径＜中間層分散フィラー長径」の場合には、中間層３２ｂとして、無機扁平状フィラー２５を分散してフッ素樹脂４０を含有させたフッ素ゴムラテックスを塗布後、２００℃に加熱された炉で３０分間焼成することによって、フィラー２５によってフッ素樹脂４０の移動が妨げられないため、前記中間層であるラテックス層３２ｂの上層側にフッ素樹脂４０がブリードし、１〜３μｍのフッ素樹脂層を形成する。そのとき、ラテックス層３２ｂの下層側にはフッ素ゴム層が形成されており、弾性層１２ａのシリコーンゴムと強固に接着される。
【０１４９】
中間層３２ｂが形成された後に、フッ素樹脂ディスパージョンを同じくスプレーガンにて均一に塗布する。その後、３２０℃に加熱された炉で６０分焼成することによってフッ素樹脂層が形成され、表層１２ｃである離型層となる。そのとき、中間層３２ｂのラテックス層の上層側にブリードしたフッ素樹脂４０と表層のフッ素樹脂とが強固に接着される。
【０１５０】
しかしながら、図８に示すように、「中間層塗料中のフッ素樹脂粒径＞中間層分散フィラー長径」の場合には、中間層焼成時に、前記中間層であるラテックス層３２ｂの上層側にフッ素樹脂４０がブリードする際、前記フィラー２５によってフッ素樹脂４０の移動が妨げられるため、前記中間層であるラテックス層３２ｂの上層側へのフッ素樹脂４０のブリードが阻害されてしまう。従って、中間層のラテックス層３２ｂの上層側でのフッ素樹脂４０のブリード量が減少し、表層１２ｃのフッ素樹脂との接着力が低下してしまうこととなる。
【０１５１】
従って、前記中間層塗料中のフッ素樹脂の粒径が中間層に分散する前記無機フィラー又は無機扁平状フィラーの長径より小さいことが必要となる。
【０１５２】
例えば形態３において、
（１）中間層の平均ＦＥＰ樹脂粒径を、形態３と同様に、チタン系扁平状フィラー（平均厚み：０．５μｍ、平均長径：３μｍ）の長径より小さい０．１μｍとしたローラ
（２）比較例として、中間層の平均ＦＥＰ樹脂粒径を、形態３のチタン系扁平状フィラー（平均厚み：０．５μｍ、平均長径：３μｍ）の長径より大きい３．５μｍとしたローラ
を比較検討したところ、
（１）中間層の平均ＦＥＰ樹脂粒径：０．１μｍとしたローラは、ローラ表面温度：３００℃でも中間層と表層の剥離はなし
（２）中間層の平均ＦＥＰ樹脂粒径：３．５μｍとしたローラは、ローラ表面温度：２４０℃で中間層と表層の剥離が発生
という結果となった。
【０１５３】
本形態では、中間層に分散する無機フィラー又は無機扁平状フィラーの大きさと、中間層塗料中のフッ素樹脂粒径の関係に関して述べたが、前記中間層塗料中のフッ素樹脂の粒径が、中間層に分散する前記無機フィラー又は無機扁平状フィラーの長径より小さいことにより、中間層と表層の接着強度を確保することが可能となる。
【０１５４】
又、前記は中間層としてフッ素樹脂を含有させたフッ素ゴムラテックスの場合に関して述べたが、中間層として変成フッ素樹脂を用いた場合においては、「中間層塗料中の変成フッ素樹脂粒径く中間層分散フィラー長径」の場合には、中間層塗布後及び中間層焼成後の中間層表面は凹凸が無く、平滑な表面性を持ち、更に表層の塗布・焼成後も平滑で穴・ヒビの無い表面を持つ。
【０１５５】
一方、「中間層塗料中の変成フッ素樹脂粒径＞中間層分散フィラー長径」の場合には、中間層塗布後及び中間層焼成後の中開展表面は凹凸が残ってしまい、表層の塗布・焼成後も中間層の凹凸を拾ってしまい、表面が平滑なローラを得ることができない。
【０１５６】
更に、中間層の変成フッ素樹脂粒径がフィラー長径よりも大きい場合には、中間層又は表層の焼成時において、弾性展の熱膨張により、中間層においては変成フッ素樹脂粒子の界面でヒビが入り易く、前記界面がフィラー長径よりも大きいために、フィラーによりヒビの経路を遮断することができず、中間層及び表層にヒビが入ってしまうこととなる。
【０１５７】
従って、中間層として変成フッ素樹脂を用いた場合においても、前記中間層塗料中の変成フッ素樹脂粒子の粒径が、中間層に分散する前記無機フィラー又は無機扁平状フィラーの長径より小さいことにより、凹凸やヒビの無い平滑な表面を持つローラを得ることができる。
【０１５８】
＜形態５＞
図９〜図１２に基づいて本発明に係る参考の形態５について説明する。
【０１５９】
本形態においては、前記表層塗料中のフッ素樹脂粒子の粒径が、中間層に分散する前記無機フィラー又は無機扁平状フィラーの長径より小さい。
【０１６０】
例えば本形態において、
（３）表層の平均ＦＥＰ樹脂粒径を、形態３と同様に、チタン系扁平状フィラー（平均厚み：０．５μｍ、平均長径：３μｍ）の長径より小さい０．２μｍとしたローラ
（４）比較例として、表層の平均ＦＥＰ樹脂粒径を、形態３のチタン系扁平状フィラー（平均厚み：０．５μｍ、平均長径：３μｍ）の長径より大きい３．５μｍとしたローラ
を比較したところ、
（３）表層の平均ＦＥＰ樹脂粒径：０．２μｍとしたローラは、ローラ表面温度：３００℃でも中間層と表層の剥離はなし
（４）表層の平均ＦＥＰ樹脂粒径：３．５μｍとしたローラは、ローラ表面温度：２８０℃で中間層と表層の剥離が発生
という結果となった。
【０１６１】
これは、▲４▼「表層のフッ素樹脂粒径＞フィラー長径」とした場合には、表層１２ｃの焼成前を図９に示すように、フィラー２５が中間層３２ｂから突き出た場合に、フッ素樹脂５０が中間層３２ｂから突き出たフィラー２５の隙間に入り込むことができないため、表層１２ｃの焼成後を図１０に示すように、表層１２ｃの焼成後においても中間層から突き出たフィラーの隙間に空気層が残存してしまう。そのために、中間層３２ｂと表層１２ｃとの接着力が減少してしまう。更には、中間層表面のフィラーや空気層による凹凸に応じて、表層の表面が凹凸になってしまう。
【０１６２】
これに対し、▲３▼「表層のフッ素樹脂粒径＜フィラー長径」とした場合には、表層１２ｃの焼成前を図１１に示すように、フィラー２５が中間層３２ｂから突き出た場合でも、フッ素樹脂５０が中間層３２ｂから突き出たフィラー２５の隙間に入り込むことができるため、表層１２ｃの焼成後を図１２に示すように、中間層３２ｂと表層１２ｃとの間に空気層が残存しない。従って、中間層３２ｂと表層１２ｃとの接着力が低下することもない。更に、この場合には、中間層表面のフィラーによる凹凸があっても、表層の表面は平滑となる。
【０１６３】
本形態では、中間層に分散する前記無機フィラー又は無機扁平状フィラーの大きさと表層塗料中のフッ素樹脂粒径の関係に関して述べたが、前記表層塗料中のフッ素樹脂の粒径が中間層に分散する無機フィラー又は無機扁平状フィラーの長径より小さいことにより、中間層と表層の接着強度と表層の凹凸が無い平滑性とを確保することが可能となる。
【０１６４】
更に、中間層表面のフィラーによる凹凸があっても、表層の表面性を平坦且つ平滑とするためには、表層のフッ素樹脂の粒径が１μｍ以下であることが望ましい。これは、表層のフッ素樹脂の粒径が小さい程、表層表面が平滑になるためである。
【０１６５】
又、最近、解像度の向上、画質の向上を目的に、トナー平均粒径が６μｍ程度と小さくなっているため、トナー粒径としては約２μｍ〜１０μｍ程度の分布を持つため、トナー粒径より表層のフッ素樹脂粒径を小さくすることにより、フッ素樹脂粒子間の凹凸の周期をトナー粒径より小さくすることにより、表層のフッ素樹脂の微小な凹凸にトナーが入り込まないようにすることによって、ローラにトナーが付着することを防止するためである。
【０１６６】
【発明の効果】
以上の説明で明らかなように、本発明によれば、中間層と表層の接着強度が高く、表層の穴、荒れ、ヒビ、汚染等を防止し、均一で平滑な表層を持ち、耐久性に優れた（耐久でもトナーが付着しない）ローラとこれを用いた加熱定着装置を得ることができる。
【図面の簡単な説明】
【図１】  本発明に係る参考の形態１，２に係る加圧ローラの概略図である。
【図２】  本発明に係る参考の形態１，２における弾性層からの熱分解ガスをフィラーにより遮断（ブロック）する状態を示す概略図である。
【図３】  本発明に係る参考の形態１，２との比較を行う従来の弾性層からの熱分解ガス発生を示す概略図である。
【図４】  本発明に係る形態３に係る加圧ローラの概略図である。
【図５】  本発明に係る形態３における弾性層からの熱分解ガスをフィラーにより遮断（ブロック）する状態を示す概略図である。
【図６】  本発明に係る形態３の改良形態における弾性層からの熱分解ガスをフィラーにより遮断（ブロック）する状態を示す概略図である。
【図７】  本発明に係る形態４における中間層のフッ素樹脂粒子のブリード形態を示す概略図である。
【図８】  本発明に係る形態４との比較を行う中間層のフッ素樹脂粒子のブリード形態を示す概略図である。
【図９】  本発明に係る参考の形態５との比較を行う表層塗料塗布後の表層のフッ素樹脂形態を示す概略図である。
【図１０】  本発明に係る参考の形態５との比較を行う表層焼成後の表層のフッ素樹脂形態を示す概略図である。
【図１１】  本発明に係る参考の形態５における表層塗料塗布後の表層のフッ素樹脂形態を示す概略図である。
【図１２】  本発明に係る参考の形態５における表層焼成後の表層のフッ素樹脂形態を示す概略図である。
【図１３】  従来の加圧ローラの一例を示す概略図である。
【図１４】  従来の加熱ローラの一例を示す概略図である。
【図１５】  従来の画像形成装置における加熱定着装置の一例である熱ローラ定着装置を示す概略図である。
【図１６】  従来の画像形成装置における加熱定着装置の一例であるフィルム定着装置を示す概略図である。
【符号の説明】
１１  芯金
１２ａ  弾性層
１２ｂ  中間層
１２ｃ  表層
２１  中空芯金
２２ｂ  中間層（無機フィラー分散）
２３  無機フィラー
２４  熱分解ガス
２５  無機扁平フィラー
３２ｂ  中間層（無機扁平状フィラー分散）
２５  無機扁平状フィラー
４０  中間層のフッ素樹脂粒子
５０  表層のフッ素樹脂粒子
６０  空気層
Ｐ  転写材
Ｔ  トナー
【図１】
0003927785.tif 000007
【図２】
0003927785.tif 000008
【図３】
0003927785.tif 000009
【図４】
0003927785.tif 000010
【図５】
0003927785.tif 000011
【図６】
0003927785.tif 000012
【図７】
0003927785.tif 000013
【図８】
0003927785.tif 000014
【図９】
0003927785.tif 000015
【図１０】
0003927785.tif 000016
【図１１】
0003927785.tif 000017
【図１２】
0003927785.tif 000018
【図１３】
0003927785.tif 000019
【図１４】
0003927785.tif 000020
【図１５】
0003927785.tif 000021
【図１６】
0003927785.tif 000022